(57)【要約】麻繊維及び麻とその他の繊維と混紡する紡績方法であって、ａ．麻繊維に一次加湿養生処理を行うステップと、ｂ．一次加湿養生処理後の麻繊維を開綿、清綿、梳綿し、麻繊維を麻束にし、または一次加湿養生処理後の麻繊維をその他の繊維と混合し、それから開綿、清綿、梳綿し、麻繊維を麻束にするステップと、ｃ．麻束に二次養生処理を行うステップと、ｄ．二次養生処理後の麻束を紡績して紡績糸に作るステップと、を含む。  麻繊維とその他の繊維とを混紡して作られた紡績糸であって、麻繊維を一次加湿養生処理を行った後、他の繊維と混合し、開綿、清綿、梳綿し、麻束にしてから、再び二次養生処理を行ってから紡績して作られた紡績糸。本発明の方法により紡績した麻繊維は、破断率が低く、生産効率が高く、製品品質が良い。【特許請求の範囲】
【請求項１】
麻繊維の紡績方法であって、
ａ．前記麻繊維に一次加湿養生処理を行うステップと、
ｂ．前記一次加湿養生処理を経た前記麻繊維を開綿、清綿、梳綿し、束ねて麻束にするステップと、
ｃ．前記麻束に二次養生処理を行うステップと、
ｄ．前記二次養生処理を経た前記麻束を紡績糸に紡績するステップと、
を含むことを特徴とする方法。
【請求項２】
前記二次養生処理の温度が３０℃〜８０℃であることを特徴とする請求項１に記載の方法。
【請求項３】
前記二次養生処理の相対湿度が８０〜１００％であることを特徴とする請求項１に記載の方法。
【請求項４】
前記二次養生処理の時間が２〜１４時間であることを特徴とする請求項１に記載の方法。
【請求項５】
前記麻繊維が黄麻、ケナフまたは大麻の中の一種若しくは数種類であることを特徴とする請求項１−４のいずれかに記載の方法。
【請求項６】
前記麻繊維中の黄麻の重量百分率含有量が２０％〜１００％であることを特徴とする請求項５に記載の方法。
【請求項７】
麻繊維を用いて紡績した紡績糸であって、前記麻繊維を一次加湿養生処理し、開綿、清綿、梳綿し、麻束にした後、さらに二次養生処理を行ってから紡績して作られることを特徴とする紡績糸。
【請求項８】
前記麻繊維は黄麻、ケナフまたは大麻の中の一種若しくは数種類であることを特徴とする請求項７に記載の紡績糸。
【請求項９】
前記麻繊維中の黄麻の重量百分率含有量は２０％〜１００％であることを特徴とする請求項８に記載の紡績糸。
【請求項１０】
麻繊維とその他の繊維とを混紡する紡績方法であって、
ａ．前記麻繊維に一次加湿養生処理を行うステップと、
ｂ．前記一次加湿養生処理を経た前記麻繊維をその他の繊維と混合し、開綿、清綿、梳綿し、束ねて麻束にするステップと、
ｃ．前記麻束に二次養生処理を行うステップと、
ｄ．前記二次養生処理後の前記麻束を紡績して紡績糸にするステップと、
を含むことを特徴とする方法。
【請求項１１】
前記二次養生処理の温度が３０℃〜８０℃であることを特徴とする請求項１０に記載の方法。
【請求項１２】
前記二次養生処理の相対湿度は８０〜１００％であることを特徴とする請求項１０に記載の方法。
【請求項１３】
前記二次養生処理の時間は２〜１４時間であることを特徴とする請求項１０に記載の方法。
【請求項１４】
前記麻繊維が黄麻、ケナフ又は大麻の中の一種若しくは数種類であることを特徴とする請求項１０−１３のいずれかに記載の方法。
【請求項１５】
前記麻繊維中の黄麻の重量百分率含有量は２０％〜１００％であることを特徴とする請求項１４に記載の方法。
【請求項１６】
前記麻繊維が混合繊維の中に占める重量百分率含有量は２０％〜９９％であることを特徴とする請求項１０−１３のいずれかに記載の方法。
【請求項１７】
麻繊維と他種類の繊維との混紡によって作られた紡績糸であって、前記麻繊維に一次加湿養生処理を行った後、その他の繊維と混合し、開綿、清綿、梳綿し、麻束にしてから、さらに二次養生処理を行った後に紡績して作られることを特徴とする紡績糸。
【請求項１８】
前記麻繊維は黄麻、ケナフまたは大麻の中の一種若しくは数種類であることを特徴とする請求項１７に記載の紡績糸。
【請求項１９】
前記麻繊維中の黄麻の重量百分率含有量は２０％〜１００％であることを特徴とする請求項１８に記載の紡績糸。
【発明の詳細な説明】
【技術分野】
【０００１】
本発明は、一種の麻繊維及び麻とその他の繊維とを混紡する紡績方法とその紡績糸に関し、特に一種の二次養生処理製法を含んだ麻繊維及び麻とその他の繊維とを混紡する紡績方法及びその紡績糸に関するものである。
【背景技術】
【０００２】
麻繊維は比較的好ましい吸湿透気性、低静電気性と優れた抗菌性を持っているため、麻類の紡績品がますます人々に愛用されるようになっている。しかし、麻繊維、特に黄麻繊維はリグニン含有量が高いので、綿繊維などその他の繊維より剛性が大きく、繊維が比較的もろく、断裂しやすい。現有技術では、通常、紡績する前に麻繊維に対して加湿養生処理を施すが、その加湿養生処理とは、麻繊維などを一定の温度、湿度の条件下でしばらく放置することを指します。
【０００３】
加湿養生の処理過程は麻繊維の柔軟性を高められるが、麻繊維の加工処理過程の中で、水分の喪失が早く、乾燥し易く、紡績過程で断裂現象がよく生じる。例えば、麻繊維とその他の繊維を混紡するという伝統製法では、紡績細さが１２ｓの場合、破断率が設備毎に３００−４００回／時間にまで達し、麻繊維の紡績を大変困難にすると共に、作業効率と製品品質を低下させてしまう。  
【発明の概要】
【０００４】
このために、本発明が解決しようとする技術問題は、まず第１に簡単で効率が高く、紡績時の破断率が低い麻繊維の紡績方法とその紡績糸を提供することであり、次に簡単で効率が高く、紡績時の破断率が低い麻とその他の繊維とを混紡する紡績方法及び紡績糸を提供するということにある。
【０００５】
上述の技術問題を解決するために、本発明は、
麻繊維の紡績方法であって、
ａ．前記麻繊維に一次加湿養生処理を行うステップと、
ｂ．前記一次加湿養生処理を経た前記麻繊維を開綿、清綿、梳綿し、束ねて麻束にするステップと、
ｃ．前記麻束に二次養生処理を行うステップと、
ｄ．前記二次養生処理を経た前記麻束を紡績糸に紡績するステップと、
を含むことを特徴とする方法を提供する。
【０００６】
上述麻繊維の紡績方法における二次養生処理の温度が３０℃〜８０℃である。
上述麻繊維の紡績方法における二次養生処理の相対湿度が８０〜１００％である。
上述麻繊維の紡績方法における前記二次養生処理の時間が２〜１４時間である。
上述麻繊維の紡績方法における麻繊維が黄麻、ケナフまたは大麻の中の一種若しくは数種類である。
上述麻繊維の紡績方法における麻繊維の中にある黄麻の重量百分率含有量が２０％〜１００％であることを特徴とする請求項５に記載の方法。
麻繊維を用いて紡績した紡績糸であって、前記麻繊維を一次加湿養生処理し、開綿、清綿、梳綿し、麻束にした後、さらに二次養生処理を行ってから紡績して作られることを特徴とする紡績糸。
上記紡績糸における麻繊維は黄麻、ケナフまたは大麻の中の一種若しくは数種類である。
上記紡績糸における麻繊維中の黄麻の重量百分率含有量は２０％〜１００％である。
【０００７】
また、本発明はさらに、
麻繊維とその他の繊維とを混紡する紡績方法であって、
ａ．前記麻繊維に一次加湿養生処理を行うステップと、
ｂ．  前記一次加湿養生処理を経た前記麻繊維をその他の繊維と混合し、開綿、清綿、梳綿し、束ねて麻束にするステップと、
ｃ．前記麻束に二次養生処理を行うステップと、
ｄ．  前記二次養生処理後の前記麻束を紡績して紡績糸にするステップと、
を含むことを特徴とする方法を提供する。
【０００８】
上述麻繊維とその他の繊維とを混紡する紡績方法における二次養生処理の温度は３０℃〜８０℃である。
上述麻繊維とその他の繊維とを混紡する紡績方法における二次養生処理の相対湿度は８０〜１００％である。
上述麻繊維とその他の繊維とを混紡する紡績方法における二次養生処理の時間は２〜１４時間である。
上述麻繊維とその他の繊維とを混紡する紡績方法における麻繊維は黄麻、ケナフ又は大麻の中の一種若しくは数種類である。
上述麻繊維とその他の繊維とを混紡する紡績方法における麻繊維中の黄麻の重量百分率含有量は２０％〜１００％である。
上述麻繊維とその他の繊維とを混紡する紡績方法における麻繊維が混合繊維の中に占める重量百分率含有量は２０％〜９９％である。
麻繊維と他種類の繊維との混紡によって作られた紡績糸であって、前記麻繊維に一次加湿養生処理を行った後、その他の繊維と混合し、開綿、清綿、梳綿し、麻束にしてから、さらに二次養生処理を行った後に紡績して作られることを特徴とする紡績糸。
上述紡績糸における麻繊維は黄麻、ケナフまたは大麻の中の一種若しくは数種類である。
上述紡績糸における麻繊維中の黄麻の重量百分率含有量は２０％〜１００％である。
【０００９】
本発明に基づく方法は現有技術と比べ、下記のような優れた特徴を有する。本発明の麻繊維及び麻とその他の繊維との混紡の紡績方法は、二次養生処理の工程を採用することにより、麻繊維及び麻と他の繊維との混紡を紡績する時に、比較的高い柔軟性を持たせ、麻繊維の可紡績性を大幅に増加させ、麻繊維の紡績製造効率と製品品質を高めることができる。例えば、紡績糸の細さが１２ｓの場合、本発明の方法を採用すれば、麻繊維とその他の繊維との混紡の破断率を設備一台当り１５０〜２００回／時間にまで低減させることができる。
【発明を実施するための形態】
【００１０】
（実施例１）
黄麻繊維を既存技術に従って一次加湿養生処理を行う。次に一次加湿養生処理を経た黄麻繊維を既存技術に基づき開綿、清綿、梳綿し、麻繊維の束にする。できた麻束を温度３０℃、相対湿度８５％、時間２時間で二次養生処理する。そして二次養生処理を経た麻繊維の束を紡績して紡績糸にする。本実施例の方法に基づく紡績糸は、紡績糸の細さが１２ｓの場合、１００回の抜取試験において、破断率は設備一台当り平均２００回／時間である。
【００１１】
（実施例２）
黄麻繊維を既存技術に従って一次加湿養生処理を行う。次に一次加湿養生処理を経た黄麻繊維を既存技術に基づき開綿、清綿、梳綿し、麻繊維の束にする。できた麻束を温度８０℃、相対湿度９０％、時間１４時間で二次養生処理を行う。そして二次養生処理を経た麻束を紡績して紡績糸にする。本実施例の方法に基づく紡績糸は、紡績糸の細さが１２ｓの場合、１００回の抜取検査において、破断率は設備一台当り平均１６１回／時間である。
【００１２】
（実施例３）
黄麻繊維を既存技術に従って一次加湿養生処理を行う。次に一次加湿養生処理を経た黄麻繊維を既存技術に基づき開綿、清綿、梳綿し、麻繊維の束にする。できた麻束を温度５０℃、相対湿度１００％、時間４時間で二次養生処理を行う。そして二次養生処理を経た麻束を紡績糸に紡績する。本実施例の方法に基づく紡績糸は、その紡績糸の細さが１２ｓの場合、１００回の抜取検査において、破断率は設備一台当り平均１７６回／時間である。
【００１３】
（実施例４）
ケナフ繊維を既存技術に従って一次加湿養生処理を行う。次に一次加湿養生処理を経たケナフ繊維を既存技術に基づき開綿、清綿、梳綿し、麻繊維の束にする。できた麻束を温度４０℃、相対湿度９５％、時間３時間で二次養生処理を行う。それから二次養生処理後の麻束を紡績糸に紡績する。本実施例に基づく紡績した紡績糸は、その細さが１２ｓの場合、１００回の抜取試験において、破断率は設備一台当り平均１８２回／時間である。
【００１４】
（実施例５）
亜麻繊維を既存技術に従って一次加湿養生処理を行う。次に一次加湿養生処理を経た黄麻繊維を既存技術に基づき開綿、清綿、梳綿し、麻繊維の束にする。できた麻束を温度６０℃、相対湿度８５％、時間６時間で二次養生処理を行う。そして二次養生処理後の麻束を紡績糸に紡績する。本実施例に基づく紡績糸は、その細さが１２ｓの場合、１００回の抜取試験において、破断率は設備一台当り平均１５４回／時間である。
【００１５】
（実施例６）
大麻繊維を既存技術に従って一次加湿養生処理を行う。次に一次加湿養生処理を経た大麻繊維を既存技術に基づき開綿、清綿、梳綿し、麻繊維の束にする。できた麻束を温度７０℃、相対湿度８０％、時間１０時間で二次養生処理を行う。それから二次養生処理後の麻束を紡績糸に紡績する。本実施例に基づく紡績糸は、その細さが１２ｓの場合、１００回の抜取試験において、破断率は設備一台当り平均１６８回／時間である。
【００１６】
（実施例７）
黄麻の重量百分率含有量が９０％である黄麻とケナフ繊維の混合麻繊維を既存技術に従って一次加湿養生処理を行う。次に一次加湿養生処理を経た混合麻繊維を既存技術に基づき開綿、清綿、梳綿し、麻繊維の束にする。できた麻束を温度６０℃、相対湿度９５％、時間８時間で二次養生処理を行う。それから二次養生処理後の麻束を紡績糸に紡績する。本実施例の方法に基づく紡績糸は、その細さが１２ｓの場合、１００回の抜取試験において、破断率は設備一台当り平均１５１回／時間である。
【００１７】
（実施例８）
黄麻の重量百分率含有量が２０％である黄麻と大麻繊維の混合麻繊維を既存技術に従って一次加湿養生処理を行う。次に一次加湿養生処理を経た混合麻繊維を既存技術に基づき開綿、清綿、梳綿し、麻繊維の束にする。できた麻束を温度７０℃、相対湿度９０％、時間１２時間で二次養生処理を行う。それから二次養生処理後の麻束を紡績糸に紡績する。本実施例の方法に基づく紡績糸は、その細さが１２ｓの場合、１００回の抜取試験において、破断率は設備一台当り平均１５０回／時間である。
【００１８】
（実施例９）
黄麻繊維を既存技術に従って一次加湿養生処理を行う。次に一次加湿養生処理を経た黄麻繊維を既存技術に基づき開綿、清綿、梳綿し、麻繊維の束にする。できた麻束を温度７０℃、相対湿度１００％、時間８時間で二次養生処理を行う。それから二次養生処理後の麻束を紡績糸に紡績する。本実施例の方法に基づく紡績糸は、その細さが１２ｓの場合、１００回の抜取試験において、破断率は設備一台当り平均１５０回／時間である。
【００１９】
（実施例１０）
黄麻繊維を既存技術に従って一次加湿養生処理を行う。次に一次加湿養生処理を経た黄麻繊維とポリエステル繊維を重量比９９：１の割合で混合し、また既存技術に基づき開綿、清綿、梳綿し、麻繊維の束にする。できた麻束を温度８０℃、相対湿度８０％、時間２時間で二次養生処理を行う。それから二次養生処理後の麻束を紡績糸に紡績する。本実施例の方法に基づく紡績糸は、その細さが１２ｓの場合、１００回の抜取試験において、破断率は設備一台当り平均１８５回／時間である。
【００２０】
（実施例１１）
黄麻繊維を既存技術に従って一次加湿養生処理を行う。次に一次加湿養生処理を経た黄麻繊維とプリプロピレン繊維を重量比５５：４５の割合で混合し、また既存技術に基づき開綿、清綿、梳綿し、麻繊維の束にする。できた麻束を温度５０℃、相対湿度９０％、時間１４時間で二次養生処理を行う。それから二次養生処理後の麻束を紡績糸に紡績する。本実施例の方法に基づく紡績糸は、その細さが１２ｓの場合、１００回の抜取試験において、破断率は設備一台当り平均１６３回／時間である。
【００２１】
（実施例１２）
ケナフ繊維を既存技術に従って一次加湿養生処理を行う。次に一次加湿養生処理を経たケナフ繊維と棉繊維を重量比７：３の割合で混合させ、また既存技術に基づき開綿、清綿、梳綿し、麻繊維の束にする。できた麻束を温度６０℃、相対湿度８５％、時間４時間で二次養生処理を行う。それから二次養生処理後の麻束を紡績糸に紡績する。本実施例の方法に基づく紡績糸は、その細さが１２ｓの場合、１００回の抜取試験において、破断率は設備一台当り平均１７１回／時間である。
【００２２】
（実施例１３）
ラミー繊維を既存技術に従って一次加湿養生処理を行う。次に一次加湿養生処理を経たラミー繊維と棉繊維を重量比１：４の割合で混合させ、また既存技術に基づき開綿、清綿、梳綿し、麻繊維の束にする。できた麻束を温度４０℃、相対湿度９５％、時間６時間で二次養生処理を行う。それから二次養生処理後の麻束を紡績糸に紡績する。本実施例の方法に基づく紡績糸は、その細さが１２ｓの場合、１００回の抜取試験において、破断率は設備一台当り平均１８０回／時間である。
【００２３】
（実施例１４）
大麻繊維を既存技術に従って一次加湿養生処理を行う。次に一次加湿養生処理を経た大麻繊維と棉繊維を重量比２：３の割合で混合させ、また既存技術に基づき開綿、清綿、梳綿し、麻繊維の束にする。できた麻束を温度３０℃、相対湿度８５％、時間３時間で二次養生処理を行う。それから二次養生処理後の麻束を紡績糸に紡績する。本実施例の方法に基づく紡績糸は、その細さが１２ｓの場合、１００回の抜取試験において、破断率は設備一台当り平均１９２回／時間である。
【００２４】
（実施例１５）
黄麻の重量百分率含有量が２０％である黄麻とケナフ繊維の混合麻繊維を既存技術に従って一次加湿養生処理を行う。そして一次加湿養生処理を経た混合麻繊維と棉繊維を重量比４：１の割合で混合させ、また既存技術に基づき開綿、清綿、梳綿し、麻繊維の束にする。できた麻束を温度７０℃、相対湿度９５％、時間１２時間で二次養生処理を行う。それから二次養生処理後の麻束を紡績糸に紡績する。本実施例の方法に基づく紡績糸は、その細さが１２ｓの場合、１００回の抜取試験において、破断率は設備一台当り平均１６５回／時間である。
【００２５】
（実施例１６）
黄麻の重量百分率含有量が９０％である黄麻と大麻繊維の混合麻繊維を既存技術に従って一次加湿養生処理を行う。そして一次加湿養生処理を経た大麻繊維と棉繊維を重量比３：１の割合で混合させ、また既存技術に基づき開綿、清綿、梳綿し、麻繊維の束にする。できた麻束を温度５０℃、相対湿度８５％、時間５時間で二次養生処理を行う。それから二次養生処理後の麻束を紡績糸に紡績する。本実施例の方法に基づく紡績糸は、その細さが１２ｓの場合、１００回の抜取試験において、破断率は設備一台当り平均１６２回／時間である。
【００２６】
明らかなように、上述の実施例は明確な説明を目的とした事例であり、実施方式を限定するものではない。本技術領域の当業者は、上記事例に基づき、さらに別の変化形、または変更も可能であるが、これによって派生した明らかな変化または変更は依本発明の保護範囲内にある。
【国際調査報告】
2010537061.tif 000002
2010537061.tif 000003
2010537061.tif 000004
2010537061.tif 000005
2010537061.tif 000006
2010537061.tif 000007
2010537061.tif 000008